(57)【特許請求の範囲】
【請求項１】
経糸と、緯糸と、上記経糸と上記緯糸との間に形成された隙間を塞ぐとともに織物表面を覆う目止め材とを有しており、
上記経糸および／または上記緯糸がマルチフィラメントより構成されており、
該マルチフィラメントは、複数本の単糸と、各単糸の表面を被覆し、硫酸バリウムとカーボンナノチューブとを含有する被覆層とを有しており、
上記目止め材は、硫酸バリウムを含有しており、かつ、カーボンナノチューブを含有していない、放射線遮蔽織物。
【請求項２】
上記被覆層において、上記硫酸バリウムの含有量が上記カーボンナノチューブの含有量よりも多い、請求項１に記載の放射線遮蔽織物。
【請求項３】
上記被覆層において、上記硫酸バリウムの含有量が４５質量％以上、上記カーボンナノチューブの含有量が１．２質量％未満である、請求項１または２に記載の放射線遮蔽織物。
【請求項４】
上記目止め材において、上記硫酸バリウムの含有量が３０質量％以上である、請求項１〜３のいずれか１項に記載の放射線遮蔽織物。
【請求項５】
上記マルチフィラメントが、表面に巻き付けられたカバーリング糸を有する、請求項１〜４のいずれか１項に記載の放射線遮蔽織物。
【請求項６】
請求項１〜５のいずれか１項に記載の放射線遮蔽織物が複数枚積層されてなる積層部を有する、放射線遮蔽用品。
【発明の詳細な説明】
【技術分野】
【０００１】
本発明は、放射線遮蔽織物および放射線遮蔽用品に関する。
【背景技術】
【０００２】
従来、Ｘ線等の放射線を遮蔽する放射線遮蔽用品の材料として、鉛を添加したゴム材料が使用されている。この種のゴム材料は、比較的重量がある。そのため、最近では、上記ゴム材料の代替材料として、軽量な織物に放射線遮蔽能を付与した放射線遮蔽織物が提案されるようになっている。例えば、特許文献１には、硫酸バリウム微粒子を含有させたアクリロニトリル系繊維からなる放射線遮蔽織物が開示されている。
【先行技術文献】
【特許文献】
【０００３】
【特許文献１】特開２０１４−５５３８０号公報
【発明の概要】
【発明が解決しようとする課題】
【０００４】
しかしながら、従来の放射線遮蔽織物は、以下の点で問題がある。すなわち、硫酸バリウム微粒子を練り込んだ繊維は、硫酸バリウム微粒子の添加量が増加すると切れやすくなる。そのため、この種の繊維を用いた放射線遮蔽織物は、硫酸バリウムの増量によって放射線遮蔽能を向上させることが難しい。
【０００５】
本発明は、上記背景に鑑みてなされたものであり、糸切れし難く、放射線遮蔽能を向上させることが可能な放射線遮蔽織物、これを用いた放射線遮蔽用品を提供しようとするものである。
【課題を解決するための手段】
【０００６】
本発明の一態様は、経糸と、緯糸と、上記経糸と上記緯糸との間に形成された隙間を塞ぐとともに織物表面を覆う目止め材とを有しており、
上記経糸および／または上記緯糸がマルチフィラメントより構成されており、
該マルチフィラメントは、複数本の単糸と、各単糸の表面を被覆し、硫酸バリウムとカーボンナノチューブとを含有する被覆層とを有しており、
上記目止め材は、硫酸バリウムを含有しており、かつ、カーボンナノチューブを含有していない、放射線遮蔽織物にある。
【０００７】
本発明の他の態様は、放射線遮蔽織物が複数枚積層されてなる積層部を有する、放射線遮蔽用品にある。
【発明の効果】
【０００８】
上記放射線遮蔽織物は、経糸および／または緯糸を構成するマルチフィラメントが、複数本の単糸と、各単糸の表面を被覆し、硫酸バリウムを含有する被覆層とを有している。つまり、上記放射線遮蔽織物は、マルチフィラメントの表面に位置する単糸だけでなく、マルチフィラメントの内部に位置する単糸の表面も、硫酸バリウムを含有する被覆層により覆われている。そのため、上記放射線遮蔽織物は、硫酸バリウムをより多く含むことが可能となる。それ故、上記放射線遮蔽織物は、例えば、マルチフィラメントの表面に位置する単糸の表面にだけ硫酸バリウムが付着している放射線遮蔽織物に比べ、放射線遮蔽能を向上させることができる。また、上記放射線遮蔽織物は、マルチフィラメントを構成する単糸内に硫酸バリウムが練り込まれているわけではないので、硫酸バリウムを増量しても糸切れを引き起こすことがない。また、被覆層は、硫酸バリウム以外にも、カーボンナノチューブを含有している。そのため、上記放射線遮蔽織物は、放射線遮蔽能をより向上させやすい。さらに、上記放射線遮蔽織物は、経糸と緯糸との間に形成された隙間を塞ぐとともに織物表面を覆う目止め材を有している。そして、この目止め材は、硫酸バリウムを含有しており、かつ、カーボンナノチューブを含有していない。そのため、上記放射線遮蔽織物は、経糸と緯糸との間に形成された隙間にも硫酸バリウムを存在させることができ、隙間からの放射線の漏出抑制を確実なものとすることができる。それ故、上記放射線遮蔽織物は、放射線遮蔽能に優れる。
【０００９】
上記放射線遮蔽用品は、上記放射線遮蔽織物が複数枚積層されてなる積層部を有している。そのため、積層部における放射線遮蔽織物の枚数を調節することにより、必要な放射線遮蔽能を種々調節することができる。また、上記放射線遮蔽用品は、放射線遮蔽織物が良好な放射線遮蔽能を有するので、比較的少ない枚数で高い放射線遮蔽能を確保しやすい。そのため、上記放射線遮蔽用品は、軽量で柔軟であり、良好な放射線遮蔽能を発揮することができる。
【図面の簡単な説明】
【００１０】
【図１】参考例１の放射線遮蔽織物を模式的に示した図である。
【図２】参考例１の放射線遮蔽織物における経糸および／または緯糸を構成するマルチフィラメントの断面を模式的に示した図である。
【図３】実施例２の放射線遮蔽織物の断面を模式的に示した図である。
【図４】実験例１で作製された巻き付けサンプル１Ａ〜１ＤについてのＸ線撮影写真である。
【発明を実施するための形態】
【００１１】
上記放射線遮蔽織物は、経糸および緯糸の両方が被覆層を有するマルチフィラメントより構成されていてもよいし、経糸および緯糸の一方が被覆層を有するマルチフィラメントより構成されていてもよい。好ましくは、放射線遮蔽能を向上させやすくなる観点から、経糸および緯糸の両方が被覆層を有するマルチフィラメントより構成されているとよい。なお、経糸および緯糸の一方が被覆層を有するマルチフィラメントより構成される場合、他方の糸は、例えば、被覆層を有さないマルチフィラメントより構成することができる。
【００１２】
上記放射線遮蔽織物の織組織としては、例えば、タフタ織等の平織、綾織または斜紋織（ツイル織）、朱子織、パイル織などを例示することができる。これら織組織としては、高密度の織物を形成しやすく、放射線遮蔽能を向上させやすいなどの観点から、ツイル織、平織などが好ましい。
【００１３】
上記放射線遮蔽織物において、マルチフィラメントを構成する単糸としては、例えば、耐久性、柔軟性等の観点から、ポリエステル系単繊維、ポリアミド系単繊維、ポリオレフィン系単繊維、アクリル系単繊維等の合成繊維の単繊維を好適に用いることができる。
【００１４】
上記放射線遮蔽織物において、被覆層は、マルチフィラメントの表面に位置する単糸だけでなく、マルチフィラメントの内部に位置する単糸の表面も被覆している。被覆層は、硫酸バリウム以外にも、カーボンナノチューブを含有している。カーボンナノチューブは、シングルウォール型、マルチウォール型のいずれの構造を有していてもよい。
【００１５】
被覆層において、放射線遮蔽能の向上を確実なものにする観点から、硫酸バリウムの含有量は、カーボンナノチューブの含有量よりも多いことが好ましい。具体的には、放射線遮蔽能の向上効果を得やすくなる観点から、硫酸バリウムの含有量は、４５質量％以上、カーボンナノチューブの含有量は、１．２質量％未満であるとよい。硫酸バリウムの含有量は、好ましくは４７質量％以上、より好ましくは４８質量％以上、さらに好ましくは５０質量％以上とすることができる。また、カーボンナノチューブの含有量は、好ましくは１質量％以下、さらに好ましくは０．８質量％以下とすることができる。
【００１６】
被覆層は、他にも例えば、バインダーを含有することができる。この場合には、単糸表面への被覆層の付着力が向上する。そのため、硫酸バリウムやカーボンナノチューブの脱落等を抑制しやすくなり、放射線遮蔽能の向上に有利な放射線遮蔽織物が得られる。バインダーとしては、具体的には、例えば、ポリエステル系樹脂、ポリアミド系樹脂、ポリオレフィン系樹脂、アクリル系樹脂、エポキシ系樹脂、ポリウレタン系樹脂などを例示することができる。これらは１種または２種以上併用することができる。
【００１８】
上記放射線遮蔽織物において、目止め材における硫酸バリウムの含有量は、隙間からの放射線漏れを抑制しやすくなる観点から、好ましくは３０質量％以上、より好ましくは４０質量％以上、５０質量％以上とすることができる。
【００２０】
目止め材は、他にも例えば、上述したバインダーを含有することができる。この場合には、織物への目止め材の付着力が向上するため、目止め材の脱落等を抑制しやすくなり、放射線遮蔽能の向上に有利な放射線遮蔽織物が得られる。
【００２１】
上記放射線遮蔽織物において、マルチフィラメントは、表面に巻き付けられたカバーリング糸を有する構成とすることができる。この場合には、被覆層を有するマルチフィラメントの織成時における糸の滑り性が向上する。そのため、製造性に優れた放射線遮蔽織物が得られる。
【００２２】
上記放射線遮蔽織物は、例えば、Ｘ線、γ線などの遮蔽に好適に用いることができる。
【００２３】
上記放射線遮蔽用品は、上記放射線遮蔽織物が複数枚積層されてなる積層部を有している。積層部は、好ましくは、必要な放射線遮蔽能の調整、積層部の重量および厚みの抑制などのバランスの観点から、上記放射線遮蔽織物が２枚〜１０枚、より好ましくは、上記放射線遮蔽織物が３枚〜８枚、さらに好ましくは、上記放射線遮蔽織物が４枚〜６枚積層されているとよい。また、上記放射線遮蔽用品は、上記放射線遮蔽織物の積層枚数が異なる積層部を含むことができる。
【００２４】
上記放射線遮蔽用品としては、具体的には、例えば、Ｘ線防護服、放射線遮蔽カーテン、放射線遮蔽壁材、放射線遮蔽シートどを例示することができる。
【００２５】
なお、上述した各構成は、上述した各作用効果等を得るなどのために必要に応じて任意に組み合わせることができる。
【実施例】
【００２６】
以下、実施例の放射線遮蔽織物および放射線遮蔽用品について、図面を用いて説明する。なお、同一部材については同一の符号を用いて説明する。
【００２７】
（参考例１）
参考例１の放射線遮蔽織物および放射線遮蔽用品について、図１、図２を用いて説明する。図１、図２に示されるように、本例の放射線遮蔽織物１は、経糸１０および／または緯糸１１がマルチフィラメント２より構成されている。マルチフィラメント２は、複数本の単糸２１と、各単糸２１の表面を被覆し、硫酸バリウムを含有する被覆層２２とを有している。
【００２８】
本例では、経糸１０および緯糸１１の両方が、被覆層２２を有するマルチフィラメント２より構成されている。マルチフィラメント２を構成する単糸２１は、具体的には、ポリエステル系単繊維である。図２に例示されるように、被覆層２２は、マルチフィラメント２の表面に位置する単糸２１だけでなく、マルチフィラメント２の内部に位置する単糸２１の表面も被覆している。
【００２９】
また、本例では、被覆層２２は、硫酸バリウム以外にも、カーボンナノチューブ、バインダーを含有している。被覆層２２において、硫酸バリウムの含有量はカーボンナノチューブの含有量よりも多くされてる。バインダーは、具体的には、ポリウレタン系樹脂である。本例において、放射線遮蔽織物１の厚みは、約０．６ｍｍである。また、放射線遮蔽織物１の経糸密度は５１本／インチ、緯糸密度は４６本／インチである。
【００３０】
次に、本例の放射線遮蔽織物の作用効果について説明する。
【００３１】
本例の放射線遮蔽織物１は、経糸１０および／または緯糸１１を構成するマルチフィラメント２が、複数本の単糸２１と、各単糸２１の表面を被覆し、硫酸バリウムを含有する被覆層２２とを有している。つまり、本例の放射線遮蔽織物１は、マルチフィラメント２の表面に位置する単糸２１だけでなく、マルチフィラメント２の内部に位置する単糸２１の表面も、硫酸バリウムを含有する被覆層２２により覆われている。そのため、本例の放射線遮蔽織物１は、硫酸バリウムをより多く含むことが可能となる。それ故、本例の放射線遮蔽織物１は、例えば、マルチフィラメントの表面に位置する単糸の表面にだけ硫酸バリウムが付着している放射線遮蔽織物に比べ、良好な放射線遮蔽能を確保しやすい。また、本例の放射線遮蔽織物１は、マルチフィラメント２を構成する単糸２１内に硫酸バリウムが練り込まれているわけではないので、硫酸バリウムを増量しても糸切れを引き起こすことがない。
【００３２】
次に、本例の放射線遮蔽用品について説明する。本例の放射線遮蔽用品（不図示）は、本例の放射線遮蔽織物１が複数枚積層されてなる積層部を有している。本例では、積層部は、本例の放射線遮蔽織物１が４枚〜６枚積層されて構成されている。また、本例の放射線遮蔽用品は、具体的には、Ｘ線防護服である。
【００３３】
次に、本例の放射線遮蔽用品の作用効果について説明する。
【００３４】
本例の放射線遮蔽用品は、本例の放射線遮蔽織物１が複数枚積層されてなる積層部を有している。そのため、積層部における放射線遮蔽織物１の枚数を調節することにより、必要な放射線遮蔽能を種々調節することができる。また、本例の放射線遮蔽用品は、放射線遮蔽織物１が良好な放射線遮蔽能を有するので、比較的少ない枚数で高い放射線遮蔽能を確保しやすい。そのため、本例の放射線遮蔽用品は、軽量で柔軟であり、良好な放射線遮蔽能を発揮することができる。
【００３５】
（実施例２）
実施例２の放射線遮蔽織物および放射線遮蔽用品について、図３を用いて説明する。図３に示されるように、本例の放射線遮蔽織物１は、経糸１０と緯糸１１との間に形成された隙間１３を塞ぐ目止め材３を有しており、この目止め材３が、硫酸バリウムを含有しており、カーボンナノチューブを含有していない。本例では、目止め材３は、硫酸バリウム以外にも、バインダーを含有している。バインダーは、具体的には、アクリルウレタン系樹脂である。なお、図３では、経糸１０と緯糸１１との間の隙間１３に目止め材３が充填されているだけでなく、放射線遮蔽織物１の表面にも目止め材３が付着した構造が例示されている。また、本例では、経糸１０および緯糸１１を構成するマルチフィラメント２は、表面に巻き付けられたカバーリング糸（不図示）を有している。その他の構成は、参考例１と同様である。
【００３６】
本例の放射線遮蔽織物１も、参考例１と同様の作用効果を得ることができる。また、本例の放射線遮蔽織物１は、目止め材３により、経糸１０と緯糸１１との間に形成された隙間１３にも硫酸バリウムを存在させることができる。そのため、本例の放射線遮蔽織物１は、その分、放射線遮蔽能に優れる。また、本例の放射線遮蔽織物１は、表面に巻き付けられたカバーリング糸を有するマルチフィラメント２により、織成時における糸の滑り性が向上し、製造性に優れる。
【００３７】
本例の放射線遮蔽用品は、実施例２の放射線遮蔽織物を用いた以外は、参考例１の放射線遮蔽用品と同様の構成を有している。
【００３８】
本例の放射線遮蔽用品は、目止め材３を有する本例の放射線遮蔽織物１を用いている。そのため、参考例１に比べ、高い放射線遮蔽能が得られる。その他の作用効果は、参考例１と同様である。
【００３９】
＜実験例＞
以下、実験例を用いてより具体的に説明する。
（実験例１）
原糸として、ポリエステル系マルチフィラメント（１５０ｄ−４８ｆ−１）を準備した。沈降性硫酸バリウム７０質量％と、分散剤と、水とを含有する水性の硫酸バリウム分散液（パーカーコーポレーション社製）を準備した。マルチウォール型のカーボンナノチューブ（ＣＮＴ）４質量％と、分散剤と、界面活性剤と、水とを含有する水性のＣＮＴ分散液（パーカーコーポレーション社製）を準備した。バインダーとして、ポリウレタン系樹脂（日華化学社製、「エバファノールＨＡ１１０７Ｃ」）を準備した。
【００４０】
次いで、上記硫酸バリウム分散液８０質量部と、上記ＣＮＴ分散液２０質量部と、上記バインダー１０質量部とを、混合することにより、糸処理液１Ａ（ＣＮＴあり）を調製した。上記硫酸バリウム分散液８０質量部と、上記バインダー１０質量部とを、混合することにより、糸処理液１Ｂ（ＣＮＴなし）を調製した。
【００４１】
同様に、上記硫酸バリウム分散液８０質量部と、上記ＣＮＴ分散液２０質量部と、上記バインダー２０質量部とを、混合することにより、糸処理液１Ｃ（ＣＮＴあり、バインダー２倍）を調製した。また、上記硫酸バリウム分散液８０質量部と、上記バインダー２０質量部とを、混合することにより、糸処理液１Ｄ（ＣＮＴなし、バインダー２倍）を調製した。
【００４２】
次いで、ロール下部を所定の糸処理液に浸漬させた大径ローラと、大径ローラの回転によって回転する小径ローラとを有する糸処理装置を準備した。そして、大径ローラを回転させ、バイブレータを用いて小径ローラを微振動させながら大径ローラと小径ローラとの間に原糸を通過させ、１７０℃で２分間乾燥させた。
【００４３】
上記糸処理において、糸処理液１Ａ〜１Ｄを用いることにより、マルチフィラメント１Ａ〜１Ｄを得た。また、上記糸処理において、バイブレータによる微振動を加えず、糸処理液１Ａを用いることにより、比較マルチフィラメントを得た。
【００４４】
マルチフィラメント１Ａ〜１Ｄは、いずれも、マルチフィラメントの表面に位置する単糸だけでなく、マルチフィラメントの内部に位置する単糸の表面も、各糸処理液によって形成された被覆層によって覆われていた。一方、比較マルチフィラメントは、マルチフィラメントの表面に位置する単糸の表面が糸処理液Ａによって形成された被覆層によって覆われていたが、マルチフィラメントの内部に位置する単糸の表面は糸処理液Ａによって形成された被覆層によって覆われていなかった。これは、高粘度である硫酸バリウム分散液をマルチフィラメント原糸内に浸透させることができなかったためである。この結果から、例えば、硫酸バリウム分散液に織物を単に浸漬させる程度では、マルチフィラメントにおける各単糸の表面を、硫酸バリウムを含む被覆層により被覆することができないといえる。
【００４５】
次いで、マルチフィラメント１Ａ〜１Ｄを、縦６０ｍｍ、横４５ｍｍ、厚み２ｍｍの台紙にそれぞれ１０回巻き付けることにより、巻き付けサンプル１Ａ〜１Ｄを作製した。なお、台紙の縦方向における一端部側から他端部側への巻き付けを、巻き付け回数１回として数える。
【００４６】
次いで、Ｘ線撮影機を用い、巻き付けサンプル１Ａ〜１ＤについてＸ線撮影を行った。その結果を、図４に示す。図４に示されるように、巻き付けサンプル１Ａ〜１Ｄは、いずれもＸ線遮蔽能が認められた。また、巻き付けサンプル１Ａは、巻き付けサンプル１Ｂに比べ、Ｘ線遮蔽能が向上した。同様に、巻き付けサンプル１Ｃは、巻き付けサンプル１Ｄに比べ、Ｘ線遮蔽能が向上した。これらの結果から、各単糸が、硫酸バリウムとカーボンナノチューブとを含有する被覆層によって被覆されている場合には、Ｘ線遮蔽能を向上させやすくなることが確認された。
【００４７】
（実験例２）
原糸として、ポリエステル系マルチフィラメント（１５０ｄ−４８ｆ−１）を準備した。沈降性硫酸バリウム７０質量％と、分散剤と、水とを含有する水性の硫酸バリウム分散液（パーカーコーポレーション社製）を準備した。マルチウォール型のカーボンナノチューブ（ＣＮＴ）４質量％と、分散剤と、界面活性剤と、水とを含有する水性のＣＮＴ分散液（パーカーコーポレーション社製）を準備した。バインダーとして、ポリウレタン系樹脂（日華化学社製、「エバファノールＨＡ１１０７Ｃ」）を準備した。
【００４８】
次いで、上記硫酸バリウム分散液８０質量部と、上記ＣＮＴ分散液２０質量部と、上記バインダー１０質量部とを、混合することにより、糸処理液２Ａを調製した。同様に、上記硫酸バリウム分散液７０質量部と、上記ＣＮＴ分散液３０質量部と、上記バインダー１０質量部とを、混合することにより、糸処理液２Ｂを調製した。上記硫酸バリウム分散液６０質量部と、上記ＣＮＴ分散液４０質量部と、上記バインダー１０質量部とを、混合することにより、糸処理液２Ｃを調製した。上記硫酸バリウム分散液５０質量部と、上記ＣＮＴ分散液５０質量部と、上記バインダー１０質量部とを、混合することにより、糸処理液２Ｄを調製した。上記硫酸バリウム分散液８０質量部と、水２０質量部と、上記バインダー１０質量部とを、混合することにより、糸処理液２Ｅを調製した。
【００４９】
次いで、糸処理液２Ａ〜２Ｅを用い、実験例１と同様にして、原糸を処理することにより、マルチフィラメント２Ａ〜２Ｅを得た。なお、マルチフィラメント２Ａの被覆層に含まれる硫酸バリウムの含有量は、５０．９質量％であり、カーボンナノチューブの含有量は、０．７２質量％である。マルチフィラメント２Ｂの被覆層に含まれる硫酸バリウムの含有量は、４４．６質量％であり、カーボンナノチューブの含有量は、１．２質量％である。マルチフィラメント２Ｃの被覆層に含まれる硫酸バリウムの含有量は、３８．２質量％であり、カーボンナノチューブの含有量は、１．５質量％である。マルチフィラメント２Ｄの被覆層に含まれる硫酸バリウムの含有量は、３１．９質量％であり、カーボンナノチューブの含有量は、１．８５質量％である。マルチフィラメント２Ｅの被覆層に含まれる硫酸バリウムの含有量は、５０．９質量％であり、カーボンナノチューブの含有量は、０質量％である。
【００５０】
次いで、マルチフィラメント２Ａを経糸および緯糸とし、平織組織にて織物２Ａを作製した。同様に、マルチフィラメント２Ａを経糸、マルチフィラメント２Ｂを緯糸として、織物２Ｂを作製した。また、マルチフィラメント２Ａを経糸、マルチフィラメント２Ｃを緯糸として、織物２Ｃを作製した。また、マルチフィラメント２Ａを経糸、マルチフィラメント２Ｄを緯糸として、織物２Ｄを作製した。また、マルチフィラメント２Ａを経糸、マルチフィラメント２Ｅを緯糸として、織物２Ｅを作製した。なお、各放射性遮蔽織物は、いずれも、厚みが約０．６ｍｍ、経糸密度が５１本／インチ、緯糸密度が４６本／インチであった。
【００５１】
実験例１の結果から、実験例２で作製された各織物は、マルチフィラメントの表面に位置する単糸だけでなく、マルチフィラメントの内部に位置する単糸の表面も、硫酸バリウムを含有する被覆層により覆われている。そのため、実験例２で作製された各織物は、マルチフィラメントの表面に位置する単糸の表面にだけ硫酸バリウムが付着している場合に比べ、良好な放射線遮蔽能を確保しやすいといえる。また、織物２Ａと織物２Ｅとを比較した場合、織物２Ｅは、経糸の被覆層にだけカーボンナノチューブが含まれているのに対し、織物２Ａは、経糸および緯糸の両方の被覆層にカーボンナノチューブが含まれている。そのため、実験例１の結果から、織物２Ａは、織物２Ｅよりも放射線遮蔽能を向上させやすいといえる。
【００５２】
（実験例３）
沈降性硫酸バリウム７０質量％と、分散剤と、水とを含有する水性の硫酸バリウム分散液（パーカーコーポレーション社製）を準備した。バインダーとして、アクリルウレタン系樹脂（林化学工業社製、「バインダーＣＢ−６００」）を準備した。
【００５３】
次いで、上記硫酸バリウム分散液８０質量部と、上記バインダー２０質量部とを、混合することにより、目止め塗料８０を調製した。同様に、上記硫酸バリウム分散液７０質量部と、上記バインダー３０質量部とを、混合することにより、目止め塗料７０を調製した。上記硫酸バリウム分散液６０質量部と、上記バインダー４０質量部とを、混合することにより、目止め塗料６０を調製した。上記硫酸バリウム分散液５０質量部と、上記バインダー５０質量部とを、混合することにより、目止め塗料５０を調製した。
【００５４】
次いで、実験例２で作製した織物２Ａ〜織物２Ｅの各おもて面に、スキージを用いて目止め塗料８０を塗布し、乾燥させた。また、織物２Ａ〜織物２Ｅの各うら面に、スキージを用いて目止め塗料８０を塗布し、乾燥させた。これにより、経糸と緯糸との間に形成された隙間を目止め材により塞いでなる織物２Ａ８０〜織物２Ｅ８０を作製した。
【００５５】
目止め塗料７０を用いた点以外は同様にして、織物２Ａ７０〜織物２Ｅ７０を作製した。また、目止め塗料６０を用いた点以外は同様にして、織物２Ａ６０〜織物２Ｅ６０を作製した。また、目止め塗料５０を用いた点以外は同様にして、織物２Ａ５０〜織物２Ｅ５０を作製した。なお、目止め塗料８０により形成された目止め材における硫酸バリウムの含有量は、８０質量％である。目止め塗料７０により形成された目止め材における硫酸バリウムの含有量は、７０質量％である。目止め塗料６０により形成された目止め材における硫酸バリウムの含有量は、６０質量％である。目止め塗料５０により形成された目止め材における硫酸バリウムの含有量は、５０質量％である。
【００５６】
次いで、Ｘ線ＣＴ装置（島津製作所社製、「マイクロフォーカスＸ線ＣＴシステム：ｉｎｓｐｅＸｉｏ  ＳＭＸ−２２５ＣＴ」）を用い、Ｘ線発生部：開放管２００ｋＶ、４０μＡというＸ撮影条件で、各織物単体（１枚）、各織物を２枚重ねたサンプル、各織物を３枚重ねたサンプル、各織物を４枚重ねたサンプル、各織物を５枚重ねたサンプルについて、Ｘ線撮影を行った。そして、得られた画像における最も白い部位を白度の基準値として０％とし、得られた画像における最も黒い部位を最濃部の基準値として１００％とし、各サンプルの色相濃度を分光測色機により測色した。次いで、色彩評価用ソフト（クラボウ社製）を用いて測色した色相濃度を数値化し、Ｘ線遮蔽率として算出した。その結果を、表１にまとめて示す。なお、参考として、１０円硬貨のＸ線遮蔽率は７９．９％、１円硬貨のＸ線遮蔽率は２４．６％であった。
【００５７】
【表１】
0005865541.tif 000002
【００５８】
表１によれば、以下のことがわかる。すなわち、硫酸バリウムを含有する目止め材によって経糸と緯糸との間に形成された隙間を塞ぐことにより、目止め材を用いない場合に比べ、Ｘ線遮蔽能を向上させることができる。これは、目止め材に存在する硫酸バリウムによって隙間からのＸ線の漏れが少なくなるためである。また、目止め材に含まれる硫酸バリウムの含有量を増加させることにより、Ｘ線遮蔽効果が大きくなることがわかる。さらに、織物を複数枚積層することにより、Ｘ線遮蔽率を種々調節することが可能なこともわかる。
【００５９】
（実験例４）
実験例３にて作製した織物２Ａ８０を１枚〜９枚積層してなる試験片１〜９と、市販のＸ線防護衣（ミハマメディカル社製、「エルゴライト」）から採取した比較試験片(鉛当量０．２５ｍｍＰｂ)と、基準鉛箔（面積３０ｍｍ２、厚み０．２５ｍｍ）とを用い、Ｘ線画像濃度の測色によるＸ線遮蔽効果の確認を行った。
【００６０】
具体的には、Ｘ線ＣＴ装置（テスコ社製、「ＴＸＳ２２５」）を用い、ＪＩＳ  Ｚ４５０１に準拠し、各試験片を、それぞれ比較試験片および基準鉛箔と一緒に撮影した。なお、Ｘ線撮影条件は、Ｘ線発生源：管電圧１００ｋＶ、Ｘ線量２Ａとした。
【００６１】
次いで、得られた撮影画像を用いて、各試験片、比較試験片、基準鉛箔の画像濃度を測色し、グレイレベルを算出した。なお、モノクロ画像は、種々の濃淡のグレイにて画像が表現されている。グレイのレベルには１画素０〜２５５までの２５６の階調がある。この階調がグレイレベルであり、この値が小さいほど、画像は暗くなり、２５５が最も明るい画像になる。算出されたグレイレベルの結果を、表２にまとめて示す。
【００６２】
【表２】
0005865541.tif 000003
【００６３】
表２によれば、織物２Ａ８０を、４枚程度重ねることにより、鉛当量０．２５ｍｍＰｂと同等程度のＸ線遮蔽能が得られることが確認された。
【００６４】
以上、本発明の実施例、実験例について詳細に説明したが、本発明は上記実施例、実験例に限定されるものではなく、本発明の趣旨を損なわない範囲内で種々の変更が可能である。
【符号の説明】
【００６５】
１  放射線遮蔽織物
１０  経糸
１１  緯糸
２  マルチフィラメント
２１  単糸
２２  被覆層
【要約】
【課題】糸切れし難く、放射線遮蔽能を向上させることが可能な放射線遮蔽織物、これを用いた放射線遮蔽用品を提供する。
【解決手段】放射線遮蔽織物１は、経糸１０および／または緯糸１１がマルチフィラメント２より構成されている。マルチフィラメント２は、複数本の単糸２１と、各単糸２１の表面を被覆し、硫酸バリウムを含有する被覆層２２とを有している。被覆層２２は、さらに、カーボンナノチューブを含有していることが好ましい。放射線遮蔽用品は、放射線遮蔽織物１が複数枚積層されてなる積層部を有している。
【選択図】図２【図１】
0005865541.tif 000004
【図２】
0005865541.tif 000005
【図３】
0005865541.tif 000006
【図４】
0005865541.tif 000007